(57)【特許請求の範囲】
【請求項１】
繊維系原料から形成され且つＨＳＷＯ印刷における印刷用紙として適用可能な紙であって、前記紙の表面が、少なくとも一面において、前記紙の表面に十分な密度を施すための表面層を含み、前記表面層が、乾燥質量の７５〜９５質量％の顔料と、乾燥質量の５〜２５質量％の接着剤とを含む混合物を前記紙の表面に配置することにより前記混合物から形成され、前記顔料が、該顔料の７０質量％を超える量で板状顔料を含み、前記紙の表面層の空隙率が、０．０２〜０．２５μｍの累積空隙として測定される水銀ポロシメータ法による定義で０．０７ｍｌ／ｇ未満であり、紙の表面が親油特性を有していないことを特徴とする紙。
【請求項２】
前記紙の表面層の空隙率が、水銀ポロシメータ法による定義で０．０６ｍｌ／ｇ未満である、請求項１に記載の紙。
【請求項３】
前記顔料が、カオリン、タルク、カーボネート、石膏及びこれらの混合物の群から選択される、請求項１又は２に記載の紙。
【請求項４】
前記接着剤が、デンプン、タンパク質、ラテックス、カルボキシメチルセルロース、ポリビニルアルコール及びこれらの混合物等の群から選択される、請求項１〜３のいずれか一項に記載の紙。
【請求項５】
前記混合物が、乾燥質量の８２〜９２質量％の顔料を含む、請求項１〜４のいずれか一項に記載の紙。
【請求項６】
前記混合物が、乾燥質量の８〜１７質量％の接着剤を含む、請求項１〜５のいずれか一項に記載の紙。
【請求項７】
前記紙が、カレンダリングされている、請求項１〜６のいずれか一項に記載の紙。
【請求項８】
ＨＳＷＯ印刷における印刷用紙としての、請求項１〜７のいずれか一項に記載の紙の使用。
【請求項９】
ＨＳＷＯ印刷における印刷用紙として適用可能であり且つ繊維系原料から形成される紙を製造する方法であって、紙を、前記紙の少なくとも一面を乾燥質量の７５〜９５質量％の顔料であって、該顔料の７０質量％を超える量で板状顔料を含む顔料及び乾燥質量の５〜２５質量％の接着剤を含む混合物でコートすることにより表面処理して、前記紙の表面に表面層を形成し前記表面層の空隙率が０．０２〜０．２５μｍの累積空隙として測定される水銀ポロシメータ法による定義で０．０７ｍｌ／ｇ未満となるように前記紙の表面に十分な密度を施し、紙の表面が親油特性を有していない紙を形成することを特徴とする方法。
【請求項１０】
前記表面層の空隙率が水銀ポロシメータ法による定義で０．０６ｍｌ／ｇ未満になるように、十分な密度を前記紙の表面層に施す、請求項９に記載の方法。
【請求項１１】
接着剤に対する顔料の比を制御する、請求項９又は１０に記載の方法。
【請求項１２】
前記紙をカレンダリングする、請求項９〜１１のいずれか一項に記載の方法。
【発明の詳細な説明】
【技術分野】
【０００１】
本発明は、請求項１のプリアンブルにおいて定義した紙及び請求項１０のプリアンブルにおいて定義した製紙方法に関し、印刷用紙として適用可能な紙は、繊維系原料から形成される。
【背景技術】
【０００２】
先行技術として、印刷に使用するための様々な印刷用紙及び様々な製紙方法が知られている。
印刷分野においては、紙を対象とした様々な印刷方法、例えばオフセット印刷技術又はグラビア印刷技術が知られている。既知の方法、具体的にはＨＳＷＯ印刷においては印刷インキを高温（典型的には１２０℃〜１５０℃）で乾燥させるが、印刷インキの乾燥中に、印刷した領域と印刷していない領域との間で大きな水分傾斜が生じてしまう。このようにして生じた大きな水分傾斜が、ＨＳＷＯ印刷物の質の低下、すなわち波打ち（ｗａｖｉｎｇ）の重要な要因となる。この波打ちの軽減を目的とした多くの方法が知られている。
参考文献としての国際公開第２００４／００３２９３号パンフレット（ＷＯ２００４／００３２９３）は、親油性の表面を備えた高密度の紙を開示している。表面のガーレー・ヒル透気度（Ｇｕｒｌｅｙ−Ｈｉｌｌ  ｐｅｒｍｅａｎｃｅ  ｖａｌｕｅ）は、５０００秒／１００ｍｌより高い。親油性の表面を備えた高密度の紙の形成には費用がかかり、工業的な生産はまだ実現されていない。
【発明の概要】
【発明が解決しようとする課題】
【０００３】
本発明の目的は、印刷において印刷用紙として適用可能な新しいタイプの紙を開示することである。本発明の具体的な目的は、印刷した表面と印刷していない表面との間の水分傾斜を最小限に抑制し、例えばＨＳＷＯ印刷において波打ちを回避することができる紙を開示することである。本発明の更なる目的は、新しい製紙方法を開示することである。
【課題を解決するための手段】
【０００４】
本発明の紙及び製紙方法は、請求項において提示の内容によって特徴付けられる。
本発明は、繊維系原料から形成され且つ印刷用紙として適用可能な紙に基づく。本発明においては、前記紙の表面は、表面層を形成するために前記紙の表面の少なくとも一面に混合物を好ましくはコーティングにより配置する（ａｒｒａｎｇｅ）ことにより、表面に十分な密度を施す（ａｒｒａｎｇｅ）ことにより表面処理され、前記混合物は、乾燥質量の７５〜９５質量％の顔料と、乾燥質量の５〜２５質量％の接着剤とを含み、表面層の空隙率は、水銀ポロシメータ法による定義で０．０７ｍｌ／ｇ未満である。
本明細書において、紙の表面層とは、それ自体が既知であるいずれの表面処理法によっても形成し得る、紙の表面上の表面層、例えばコーティング層のことである。
【０００５】
本発明は、具体的には、表面が高密度となるように取り計らわれ且つ制御された表面密度を備える紙に基づく。更に、本発明の紙の表面エネルギー特性は好ましくは制御される。好ましくは、本発明の紙の表面は、いずれの親油特性も有していない。
本発明の紙では印刷した表面と印刷していない表面との間の水分傾斜、すなわち乾燥勾配（ｄｒｙｉｎｇ  ｇｒａｄｉｅｎｔ）を最小限に抑えることができ、また波打ちを、例えばＨＳＷＯ印刷において軽減することができる。特殊な方法で紙に密度を付与することにより、水分傾斜を最小限に抑えることが可能になる。紙の表面を高密度にすると、印刷した表面に比べて印刷していない表面の乾燥を減速させることが可能なため、水分傾斜を、例えばＨＳＷＯ乾燥において軽減することができる。水分傾斜を抑えることにより、紙の波打ちを軽減することが可能である。
この際、紙とは全ての繊維系の紙のことである。紙は、化学パルプ、機械パルプ、ケミメカニカルパルプ、再生パルプ、これらの混合物などから形成され得る。紙は、湿紙、乾紙すなわち紙匹又は目的に適したその他の形態であってよい。紙は、適切な填料及び添加剤を含み得る。
【０００６】
紙をコーティングにより表面処理すると、表面層、すなわちコーティング層が紙の表面上に形成される。好ましい一実施形態においては紙をコートし、より好ましくは軽くコートする。紙をシングルコートすることが望ましい。
一実施形態において、コート質量は１〜１４ｇ／ｍ2／面である。
好ましくは、顔料及び接着剤の割合を既定及びあらかじめ設定する。
【０００７】
本発明の一実施形態において、顔料は、カオリン、タルク、炭酸カルシウム、石膏及びこれらの混合物等の群から選択される。好ましい一実施形態において、顔料は主にカオリンを含む。一実施形態においては、板状顔料を、少なくとも部分的又は全面的に顔料として使用する。一実施形態においては実質的に板状の顔料が使用され、好ましい実施形態において板状顔料は顔料の量の７０質量％を越える量にて存在し、より好ましい実施形態においては顔料の量の９０質量％を越える量にて存在する。一実施形態において、顔料は球状の顔料を含む。
【０００８】
本発明の一実施形態において、接着剤は、デンプン、タンパク質、ラテックス、カルボキシメチルセルロース、ポリビニルアルコール及びこれらの混合物等の群から選択される。好ましい一実施形態において、接着剤は主にラテックス又はその誘導体、例えばＳＢラテックスを含む。
一実施形態において、接着剤は、−３０〜３５℃、より好ましくは０〜２５℃の範囲のガラス転移温度を有するラテックスを含む。ガラス転移温度は、例えば示差走査熱量測定法（ＤＳＣ）により定義される。
【０００９】
好ましくは、紙の表面の密度を、接着剤と顔料との組み合わせによりコーティング混合物における原料組成を最適化することで制御する。本発明の一実施形態において、紙の表面上に配置される混合物は、顔料を混合物の全乾燥質量の８２〜９２質量％、より好ましくは約８３〜８５質量％含む。顔料は固形又は分散液形態であってよく、顔料が３０〜１００質量％を占める組成物として存在してもよい。本発明の一実施形態において、混合物は、接着剤を混合物の全乾燥質量の８〜１７質量％、より好ましくは約１３〜１５質量％含む。接着剤は固形又は溶液形態であってよく、接着剤を３〜１００質量％含む組成物として存在してもよい。
いずれの適切な接着剤及び顔料も紙の表面処理に使用することができる。更に、当該分野においてそれ自体が既知の適切な添加剤を、表面処理中に、例えばコーティング混合物に添加することができる。混合物は、添加剤を０〜１０質量％含み得る。
【００１０】
本発明の一実施形態において、紙の表面層の空隙率は、水銀ポロシメータ法で測定した場合、０．０６ｍｌ／ｇ未満である。水銀ポロシメータにより、空隙率と空隙径分布を求めることができる。
本発明の一実施形態において、紙は、好ましくは表面処理後にカレンダリングされる。
本発明の一実施形態においては、紙を、オフセット印刷、具体的にはＨＳＷＯ印刷における印刷用紙として使用することができる。
本発明の紙の製造において、使用するいわゆる原紙は、ＬＷＣ（軽量コーテッド紙）、ＭＷＣ（中量コーテッド紙）、ＭＦＣ（機械仕上げコーテッド紙）、ＷＦＣ紙（上質紙）又は同様の紙等の印刷用紙に適用可能な紙へと本発明に従って形成可能な適切な繊維系原紙であってよい。
一実施形態において、填料、顔料、接着剤及び／又はその他の化学薬品は、紙の製造中に繊維系原料に添加される。当該分野で既知のいずれの薬剤及び化学薬品も、填料、顔料、接着剤及び化学薬品として使用し得る。
【００１１】
更に、本発明は製紙方法に基づいており、印刷用紙として適用可能な紙は、繊維系原料から形成される。本発明においては、表面層の空隙率は、水銀ポロシメータ法による定義で０．０７ｍｌ／ｇ未満となるように紙の表面に十分な密度を施すため、表面層を形成するために紙の表面の少なくとも一面に好ましくはコーティングにより混合物を配置することにより紙を表面処理する。前記混合物は、乾燥質量の７５〜９５質量％顔料と、混合物の乾燥質量の５〜２５質量％の接着剤とを含む。
紙の製造、表面処理、コーティング、カレンダリング及び／又は印刷等は、当該分野でそれ自体が既知の方法で行われ得る。
紙のコーティングにおいては、いずれのコーティング方法、例えばフィルム転写コーティング、ノズルアプリケータを用いたブレードコーティング、ロールアプリケータを用いたブレードコーティング、ＳＤＴＡ（ｓｈｏｒｔ  ｄｗｅｌｌ  ｔｉｍｅ  ａｐｐｌｉｃａｔｉｏｎ）型のブレードコーティング、スプレーコーティング、カーテンコーティング又は同様のコーティング方法が適用可能である。
【００１２】
本発明の紙及び方法により、先行技術よりもずっと多くの利点が得られる。
本発明の紙は極めて高密度である。本発明の紙のおかげで高品質の印刷物が得られ、また印刷した紙における波打ちが軽減される。水分傾斜を最小限に抑えることにより乾燥に必要なエネルギー量が減るが、これは印刷した紙の表面に乾燥が集中するからである。更に、紙からの水分の過剰な蒸発は、紙の印刷品質を低下させる恐れがある。
本発明により、印刷用紙として適用可能な高品質の紙を製造するための単純で費用効率の高い方法が得られる。更に、本発明により、工業的な適用が可能な、簡単、単純で手頃な製紙方法が得られる。
以下において、本発明を、添付の図面を参照しながら詳細な実施形態例を用いて説明する。
【図面の簡単な説明】
【００１３】
【図１】水銀ポロシメータにより測定した、紙のコーティング層の空隙径分布曲線の概略の測定データを示す。
【図２】平滑化した図１の空隙径分布曲線を示す。
【発明を実施するための形態】
【００１４】
実施例１
本実施例においては、約６５ｇ／ｍ2の坪量を有し且つ印刷用紙として適用可能なＬＷＣタイプの紙を、それ自体が既知である機械パルプから形成した。木材含有原紙を、顔料／接着剤の混合物で軽くシングルコートした。コート質量は１１ｇ／ｍ2／片面であった。使用した顔料はカオリン及び／又はタルクであった。或いは、それ自体が既知であるいずれの顔料も、顔料として使用することができる。使用した接着剤はＳＢラテックスであった。
２種類の異なるコーティング混合物：（ａ）４０部のカオリン、６０部のタルク及び１４部の接着剤を含む混合物、（ｂ）１００部のカオリン及び１４部の接着剤を含む混合物を調製した。使用したカオリンは、Ｓｅｄｉｇｒａｐｈ  ５１００装置による測定で２μｍ未満の粒子の割合が８５〜９５％である粒径分布を有していた。更に、コーティング混合物は、それ自体が既知である添加剤を２．１〜２．６部含んでいた。コーティング混合物における固形分は、５８〜６０質量％の範囲であった。
コーティング後、紙をスーパーカレンダリングした。
【００１５】
この試験において、紙のコーティング層の空隙率は、Ｍｅｒｃｕｒｙにより提供される２つの水銀ポロシメータ装置：Ｍｉｃｒｏｍｅｒｉｔｉｃｓ  Ａｕｔｏｐｏｒｅ  ＩＩＩ及びＰａｓｃａｌシリーズ１４０／４４０を用いて求められた。結果は、互いに十分に一致した。得られる結果は、装置に関係なく再現性が高いことが観察された。
本発明の紙サンプルにおけるコーティング層について得られた空隙率は（ａ）０．０４４ｍｌ／ｇ及び（ｂ）０．０５２ｍｌ／ｇであった。
【００１６】
使用した基準紙は、コーティング混合物が６０部のカオリン（Ｃｅｎｔｕｒｙ）、４０部の炭酸カルシウム（Ｃｏｖｅｒｃａｒｂ  ７５）及び１２部のラテックス（ＤＬ９６６）を含む対応する木材含有ＬＷＣ紙であった。更に、コーティング混合物は、それ自体が既知の添加剤を１．５部含んでいた。木材含有原紙をブレードコートした。コート質量は１１ｇ／ｍ2／面であった。コーテッド紙を、光沢レベル６５％にまでスーパーカレンダリングした。基準紙のコーティング層の空隙率は、Ｍｅｒｃｕｒｙ社の水銀ポロシメータにより０．０７ｍｌ／ｇを越えると測定された。
水銀ポロシメータにより測定され且つ図１及び図２に示された空隙率は、基準紙の測定から導き出される。曲線は、紙全体で測定した空隙径分布を含む。図２は、２つのピークをはっきりと示している。約０．１μｍ地点の第１のピークはコーティング層の空隙率に対応し、約１μｍ地点の第２のピークは原紙の空隙率に対応する。コートの空隙率は、図１のおおまかな測定データから計算される。コートの空隙率は、０．０２〜０．２５μｍの間におさまる。原紙が空隙率に与える影響は、０．０２〜０．２５μｍの間ではごく僅かであった。コートの空隙率は、０．０２〜０．２５μｍの累積空隙率（ｃｕｍｕｌａｔｉｖｅ  ｐｏｒｏｓｉｔｙ）として求められた。
【００１７】
実施例２
本実施例においては、印刷用紙として適用可能であって約６５ｇ／ｍ2の坪量を有する、本発明によるシングルコートされたＬＷＣタイプの紙を形成した。原紙は木材を含有していた。本発明の印刷用紙に使用したコーティング混合物は、１００部の板状カオリン顔料、接着剤としての１６部のＳＢラテックス及び３．３部の添加剤（例えば、レオロジー調整剤、染料）を含む混合物であった。表１に、Ｓｅｄｉｇｒａｐｈ  ５１００装置で測定した顔料の粒径分布を示した。
使用した基準紙は、６５ｇ／ｍ2の坪量を有するシングルコートされた木材含有ＬＷＣ紙であった。コーティング層は、カオリンとカーボネートとの典型的な混合物であった。
紙を、ＳＤＴＡコーティングヘッドを用いてブレードコーティングによりシングルコートした。コート質量は１１ｇ／ｍ2／面であった。コーティング後、紙をスーパーカレンダリングした。カレンダリング条件は、６５％の光沢レベルが得られるように選択された。
【００１８】
表１
0005600366.tif 000002
【００１９】
水銀ポロシメータでの測定により、紙のコーティング層の空隙率は、本発明の印刷用紙において０．０５３ｍｌ／ｇであり、基準紙で０．０７７ｍｌ／ｇであると求められた。
紙を、Ａｌｂｅｒｔ  Ｆｒａｋｅｎｔｈａｌ  Ａ１０１Ｓ印刷機械を用いてＨＳＷＯ印刷により印刷した。印刷では市販のＨＳＷＯ印刷インキを使用した。ウェブの出口温度は、乾燥後１３０℃であった。
印刷後、本発明の印刷用紙を基準紙と比較したところ、本発明の印刷用紙においては、目視検査で波打ちの観点からかなりの改善が観察された。波打ちは、例えば、印刷及び乾燥後にＡＦＴ値を求めるＡＦＴ法により測定することができる。
紙の製造、コーティング、カレンダリング及び印刷は、それ自体が既知の方法で行われ、ここではこれ以上詳細に説明しない。
【００２０】
全ての試験において、本発明の紙は、紙の波打ち並びに印刷の均一性及び鮮明さに基づき、良質な印刷用紙であると判明した。
試験において、紙の表面構造が高密度であるため印刷した表面と印刷していない表面との間での水分傾斜が低いことから、ＨＳＷＯ印刷において波打ちが小さいことが観察された。
要約すると、本発明の方法により良質の印刷用紙が簡単に得られると結論づけることができる。
【００２１】
本発明の紙及び方法は、極めて多岐にわたる印刷用紙製品を製造するにあたって様々な実施形態で適用可能である。
本発明は、上記の実施例だけに限定されず、請求項によって定義された創意の範囲内で多くの別の態様が可能である。
【００２２】
本発明の一態様として、例えば以下のものがある。
１．繊維系原料から形成され且つＨＳＷＯ印刷における印刷用紙として適用可能な紙であって、前記紙の表面が、少なくとも一面において、前記紙の表面に十分な密度を施すための表面層を含み、前記表面層が、乾燥質量の７５〜９５質量％の顔料と、乾燥質量の５〜２５質量％の接着剤とを含む混合物を前記紙の表面に配置することにより前記混合物から形成され、前記紙の表面層の空隙率が、０．０２〜０．２５μｍの累積空隙として測定される水銀ポロシメータ法による定義で０．０７ｍｌ／ｇ未満であり、紙の表面が親油特性を有していないことを特徴とする紙。
２．前記紙の表面層の空隙率が、水銀ポロシメータ法による定義で０．０６ｍｌ／ｇ未満である、上記１に記載の紙。
３．前記顔料が、カオリン、タルク、カーボネート、石膏及びこれらの混合物の群から選択される、上記１又は２に記載の紙。
４．前記顔料として、板状顔料が少なくとも部分的に使用されている、上記１〜３のいずれか一項に記載の紙。
５．前記接着剤が、デンプン、タンパク質、ラテックス、カルボキシメチルセルロース、ポリビニルアルコール及びこれらの混合物等の群から選択される、上記１〜４のいずれか一項に記載の紙。
６．前記混合物が、乾燥質量の８２〜９２質量％の顔料を含む、上記１〜５のいずれか一項に記載の紙。
７．前記混合物が、乾燥質量の８〜１７質量％の接着剤を含む、上記１〜６のいずれか一項に記載の紙。
８．前記紙が、カレンダリングされている、上記１〜７のいずれか一項に記載の紙。
９．ＨＳＷＯ印刷における印刷用紙としての、上記１〜８のいずれか一項に記載の紙の使用。
１０．ＨＳＷＯ印刷における印刷用紙として適用可能であり且つ繊維系原料から形成される紙を製造する方法であって、紙を、前記紙の少なくとも一面を乾燥質量の７５〜９５質量％の顔料及び乾燥質量の５〜２５質量％の接着剤を含む混合物でコートすることにより表面処理して、前記紙の表面に表面層を形成し前記表面層の空隙率が０．０２〜０．２５μｍの累積空隙として測定される水銀ポロシメータ法による定義で０．０７ｍｌ／ｇ未満となるように前記紙の表面に十分な密度を施し、紙の表面が親油特性を有していない紙を形成することを特徴とする方法。
１１．前記表面層の空隙率が水銀ポロシメータ法による定義で０．０６ｍｌ／ｇ未満になるように、十分な密度を前記紙の表面層に施す、上記１０に記載の方法。
１２．接着剤に対する顔料の比を制御する、上記１０又は１１に記載の方法。
１３．前記紙をカレンダリングする、上記１０〜１２のいずれか一項に記載の方法。
【００２３】
１’．繊維系原料から形成され且つＨＳＷＯ印刷における印刷用紙として適用可能な紙であって、前記紙の表面が、少なくとも一面において、前記紙の表面に十分な密度を施すための表面層を含み、前記表面層が、乾燥質量の７５〜９５質量％の顔料と、乾燥質量の５〜２５質量％の接着剤とを含む混合物を前記紙の表面に配置することにより前記混合物から形成され、前記紙の表面層の空隙率が、水銀ポロシメータ法による定義で０．０７ｍｌ／ｇ未満であり、前記顔料が、該顔料の７０質量％を超える量で板状顔料を含む、ことを特徴とする紙。
２’．前記紙の表面層の空隙率が、水銀ポロシメータ法による定義で０．０６ｍｌ／ｇ未満である、上記１’に記載の紙。
３’．前記顔料が、カオリン、タルク、カーボネート、石膏及びこれらの混合物の群から選択される、上記１’又は２’に記載の紙。
４’．前記接着剤が、デンプン、タンパク質、ラテックス、カルボキシメチルセルロース、ポリビニルアルコール及びこれらの混合物等の群から選択される、上記１’〜３’のいずれか一項に記載の紙。
５’．前記混合物が、乾燥質量の８２〜９２質量％の顔料を含む、上記１’〜４’のいずれか一項に記載の紙。
６’．前記混合物が、乾燥質量の８〜１７質量％の接着剤を含む、上記１’〜５’のいずれか一項に記載の紙。
７’．前記紙が、カレンダリングされている、上記１’〜６’のいずれか一項に記載の紙。
８’．ＨＳＷＯ印刷における印刷用紙として適用可能であり且つ繊維系原料から形成される紙を製造する方法であって、紙を、前記紙の少なくとも一面を乾燥質量の７５〜９５質量％の顔料及び乾燥質量の５〜２５質量％の接着剤を含む混合物でコートすることにより表面処理して、前記紙の表面に表面層を形成し前記表面層の空隙率が水銀ポロシメータ法による定義で０．０７ｍｌ／ｇ未満となるように前記紙の表面に十分な密度を施し、前記顔料が、該顔料の７０質量％を超える量で板状顔料を含むことを特徴とする方法。
９’．前記表面層の空隙率が水銀ポロシメータ法による定義で０．０６ｍｌ／ｇ未満になるように、十分な密度を前記紙の表面層に施す、上記８’に記載の方法。
１０’．接着剤に対する顔料の比を制御する、上記８’又は９’に記載の方法。
１１’．前記紙をカレンダリングする、上記８’〜１０’のいずれか一項に記載の方法。
【図１】
0005600366.tif 000003
【図２】
0005600366.tif 000004